БЕТОННАЯ СМЕСЬ
CONCRETE MIXTURE

Изобретение относится к производству бетонных смесей для изготовления строительных изделий и конструкций.
Известна бетонная смесь, включающая цемент периклазовый, крупный и мелкий заполнитель из клинкера периклазового цемента, воду [SU 1625849, опубл. 07.02.1991).
Цель изобретения состоит в получении бетона повышенной водостойкости.
Поставленная цель достигается за счет того, что бетонная смесь, включающая цемент, дробленый цементный клинкер в качестве крупного и мелкого заполнителя и воду, содержит крупный заполнитель - дробленый цементный клинкер фракции 10-40 мм при следующем соотношении компонентов, мас.%: цемент 20,0-25,0; указанный крупный заполнитель 22,0-28,0; указанный мелкий заполнитель 28,0-37,0; вода 20,0-25,0. В качестве цемента может быть использована цемент, получаемый помолом того же цементного клинкера, который используют в качестве крупного и/или мелкого заполнителя. Составы бетонной смеси приведены в таблице.
Компоненты
Содержание, мас.%:
состав №1
состав №2
состав №3
Цемент
- портландцемент
20,0
-
-
- шлакопортландцемент
-
23,0
-
- белый цемент
-
-
25,0
Крупный заполнитель из клинкера:
- портландцементного
28,0
25,0
-
- шлакопортландцементного
-
-
22,0
Песок из клинкера:
- портландцементного
37,0
-
-
- алюминатного цемента
-
32,0
-
- белого цемента
-
-
28,0
Вода
15,0
20,0
25,0
Компоненты дозируют в требуемых количествах. Цемент, крупный заполнитель - цементный клинкер фракции 10-40 мм, мелкий заполнитель из цементного клинкера, полученный дроблением цементного клинкера, смешивают, добавляют воду и еще раз смешивают. Приготовленную бетонную смесь укладывают в металлические (предварительно смазанные минеральным маслом) формы, уплотняют и оставляют до затвердевания. Полученный бетон имеет водостойкость выше, чем бетон, полученный по прототипу, на 12-15%. Состав бетонной смеси допускает введение разнообразных химических добавок (пластифицирующих, воздухововлекающих, окрашивающих и др.).